(57)【要約】【課題】日常生活において簡単に剥離することなく接着性を維持できる塗膜をなすだけでなく、所望の際には有機溶剤を用いずに指先等で塗膜を簡単に取り外せるようにする。【解決手段】本願発明は、爪に化粧料で塗膜を形成し装飾する化粧料の使用方法であって、少なくとも水とエチレンビニルアセテートコポリマーと（メタ）アクリレートコポリマーとを含む前記化粧料を前記爪に塗布して前記塗膜を形成する被覆工程と、前記塗膜を除去する際に有機溶剤を用いることなく前記爪から前記塗膜を物理的に剥がす除去工程と、を備える。【選択図】図２
2017105739.tif 000002
【特許請求の範囲】
【請求項１】
爪に化粧料で塗膜を形成し装飾する化粧料の使用方法であって、
少なくとも水とエチレンビニルアセテートコポリマーと（メタ）アクリレートコポリマーとを含む前記化粧料を前記爪に塗布して前記塗膜を形成する被覆工程と、
前記塗膜を除去する際に有機溶剤を用いることなく前記爪から前記塗膜を物理的に剥がす除去工程と、
を備えている、
化粧料の使用方法。
【請求項２】
前記化粧料はスチレン（メタ）アクリレートコポリマーを含んでいる、
請求項１に記載した化粧料の使用方法。
【請求項３】
前記化粧料はポリウレタンを含んでいる、
請求項１又は２に記載した化粧料の使用方法。
【請求項４】
前記爪に塗布した前記化粧料を加熱又は非加熱で乾燥させることによって前記塗膜をなす、
請求項１〜３のうちいずれかに記載した化粧料の使用方法。
【請求項５】
前記被覆工程の後にジェルネイル又はネイルポリッシュを前記塗膜上に塗布する、
請求項１〜４のうちいずれかに記載した化粧料の使用方法。
【請求項６】
前記被覆工程の前に前記爪のサンディングを実行しない、
請求項１〜５のうちいずれかに記載した化粧料の使用方法。
【請求項７】
爪に塗膜を形成するための化粧料であって、
少なくとも水とエチレンビニルアセテートコポリマーと（メタ）アクリレートコポリマーとを含んでいる、
化粧料。
【請求項８】
スチレン（メタ）アクリレートコポリマーを含んでいる、
請求項７に記載した化粧料。
【請求項９】
ポリウレタンを含んでいる、
請求項７又は８に記載した化粧料。
【発明の詳細な説明】
【技術分野】
【０００１】
本願発明は、爪に化粧料で塗膜を形成し装飾する化粧料の使用方法及び化粧料に関するものである。
【背景技術】
【０００２】
従来、爪等に塗膜を形成するための化粧料として、多種多様な配合のものが開発されている。例えばマニキュアやペディキュア等のネイルポリッシュは、ニトロセルロースや酢酸エステル類を中心とする有機溶媒タイプのものが主流である。この場合、爪等に塗布したネイルポリッシュは、自然乾燥によって硬化して塗膜となる。また、紫外線等の光によって硬化する光硬化性樹脂を用いたジェルネイルも近年流行している。この場合、爪等に塗布したジェルネイルは、紫外線等の光に当たることによって硬化して塗膜となる。
【０００３】
ネイルポリッシュ及びジェルネイルのいずれであっても、これを除去するにはアセトン等の有機溶剤を用いなければならない。特にジェルネイルの場合は、有機溶剤に爪等を長時間晒して塗膜を取り除かなければならない。このため、爪等を傷めやすく爪等への負担が大きいという問題があった。
【０００４】
上記の問題を解消するため、有機溶剤を用いることなく爪等から物理的に剥離可能な塗膜を形成する化粧料が種々提案されている。例えば特許文献１では、酢酸ビニル系ポリマーエマルジョンとアクリル系ポリマーマイクロエマルジョンとを特定比で配合した化粧料が開示され、特許文献２では、水溶液状のポリウレタン重合体を含む基礎展色剤からなる化粧料が開示されている。また、特許文献３では、アクリル酸エステルを乳化重合して得たエマルジョン樹脂、染料及び顔料を天然ゴムラテックスに添加してなる化粧料が開示され、特許文献４では、アクリル系樹脂及び可塑剤を含有する揮発性有機溶媒からなる化粧料が開示されている。
【先行技術文献】
【特許文献】
【０００５】
【特許文献１】特公昭６２−６１００２号公報
【特許文献２】特開昭６０−１６６６０５号公報
【特許文献３】特開昭６２−６３５０７号公報
【特許文献４】特開平７−２５２１１５号公報
【発明の概要】
【発明が解決しようとする課題】
【０００６】
しかし、前記従来技術の化粧料による塗膜は、日常の使用態様ですぐに剥がれてしまうものであり、十分に実用的であるとはいえないものであった。
【課題を解決するための手段】
【０００７】
本願発明は、上記のような現状を検討して改善を施した化粧料の使用方法及び化粧料を提供することを技術的課題としている。
【０００８】
本願発明の第１局面は、爪に化粧料で塗膜を形成し装飾する化粧料の使用方法であって、少なくとも水とエチレンビニルアセテートコポリマーと（メタ）アクリレートコポリマーとを含む前記化粧料を前記爪に塗布して前記塗膜を形成する被覆工程と、前記塗膜を除去する際に有機溶剤を用いることなく前記爪から前記塗膜を物理的に剥がす除去工程と、を備えているというものである。
【０００９】
本願発明の第２局面は、第１局面における化粧料の使用方法において、前記化粧料はスチレン（メタ）アクリレートコポリマーを含んでいるというものである。
【００１０】
本願発明の第３局面は、第１又は第２局面における化粧料の使用方法において、前記化粧料はポリウレタンを含んでいるというものである。
【００１１】
本願発明の第４局面は、第１〜第３局面のいずれかにおける化粧料の使用方法において、前記爪に塗布した前記化粧料を加熱又は非加熱で乾燥させることによって前記塗膜をなすというものである。
【００１２】
本願発明の第５局面は、第１〜第４局面のいずれかにおける化粧料の使用方法において、前記被覆工程の後にジェルネイル又はネイルポリッシュを前記塗膜上に塗布するというものである。
【００１３】
本願発明の第６局面は、第１〜第５局面のいずれかにおける化粧料の使用方法において、前記被覆工程の前に前記爪のサンディングを実行しないというものである。
【００１４】
本願発明の第７局面は、爪に塗膜を形成するための化粧料であって、少なくとも水とエチレンビニルアセテートコポリマーと（メタ）アクリレートコポリマーとを含んでいるというものである。
【００１５】
本願発明の第８局面は、第７局面の化粧料において、スチレン（メタ）アクリレートコポリマーを含んでいるというものである。
【００１６】
本願発明の第９局面は、第７又は第８局面の化粧料において、ポリウレタンを含んでいるというものである。
【発明の効果】
【００１７】
本願発明によると、塗布が容易であり且つ日常生活において簡単に剥離することなく接着性を維持できる塗膜を提供できる。しかも、所望の際には有機溶剤を用いることなく指先等で塗膜を簡単に取り外せる。爪に対して塗膜を着脱する際に爪に負担をかけるおそれ（爪を痛めるおそれ）をほぼなくせる。有機溶剤を使用しないので、有機溶剤に含まれるＶＯＣ揮発物質を使用者（ユーザー）が吸引するおそれもない。
【図面の簡単な説明】
【００１８】
【図１】被膜工程を説明する図である。
【図２】除去工程を説明する図である。
【発明を実施するための形態】
【００１９】
以下に、図面を参照しながら、本願発明を具体化した実施形態について説明する。各図面においては、説明の便宜上、実質的に同一の機能を発揮する構成要素を同一の参照符号で示している。なお、本願発明は下記の実施形態に限定されるものではない。
【００２０】
本願発明に係る化粧料は、爪に塗膜を形成するためのものであり、少なくとも水とエチレンビニルアセテートコポリマーと（メタ）アクリレートコポリマーとを含んでいる。水は溶媒として機能するものであり、エチレンビニルアセテートコポリマーと（メタ）アクリレートコポリマーとは皮膜形成剤として機能するものである。エチレンビニルアセテートコポリマーは、化粧料の主成分であると共に爪との接着性能を発揮するものであり、その配合量の範囲は０．１〜３０重量％程度である。より好ましくは０．５〜２５重量％程
度である。爪に化粧料を塗布して形成した塗膜は、エチレンビニルアセテートコポリマーの存在によって適度な接着性と剥離性とを兼ね備えたものになる。（メタ）アクリレートコポリマーも化粧料の主要な成分の一つであり、その配合量の範囲は５〜３５重量％程度である。より好ましくは７〜３０重量％程度である。
【００２１】
なお、エチレンビニルアセテートコポリマーや（メタ）アクリレートコポリマー等を分散させる溶媒である水としては、蒸留やろ過、イオン交換等によって純度を上げた精製水を用いるのが好ましい。
【００２２】
本願発明に係る化粧料には、スチレン（メタ）アクリレートコポリマーやポリウレタンを含有してもよい。これらは一方だけを化粧料に含有させてもよいし、両方共化粧料に含有させてもよい。スチレン（メタ）アクリレートコポリマーやポリウレタンは、皮膜形成剤として機能すると共に爪との接着性能を発揮するものである。これら（特にポリウレタン）は、爪のタンパク質の化学構造との親和性が高いと解される。このため、スチレン（メタ）アクリレートコポリマー及びポリウレタンの少なくとも一方と、エチレンビニルアセテートコポリマーと組み合わせることによって、爪に形成した塗膜の接着性と剥離性との両方をより一層高められる。
【００２３】
スチレン（メタ）アクリレートコポリマーやポリウレタンを単独で化粧料に含有させる場合は、その配合量の範囲を０．１〜１０重量％程度にするのが好ましい。より好ましくは１〜９重量％程度である。すなわち、（メタ）アクリレートコポリマーと同程度か若干前後する程度の配合量にするのが好適である。スチレン（メタ）アクリレートコポリマーとポリウレタンとの両方を化粧料に含有させる場合は、これら合計の配合量の範囲を０．１〜１０重量％程度にするのが好ましい。より好ましくは１〜９重量％程度である。すなわち、この場合も、（メタ）アクリレートコポリマーと同程度か若干前後する程度の配合量にするのが好適である。
【００２４】
化粧料に顔料や染料を含まない状態では、爪に塗布して形成した塗膜は透明又は半透明である。スチレン（メタ）アクリレートコポリマーやポリウレタンを含有しない化粧料や、ポリウレタンを含有した化粧料よりも、スチレン（メタ）アクリレートコポリマーを含有した化粧料の方が塗膜の透明度を高められる。
【００２５】
本願発明者は実験の結果、エチレンビニルアセテートコポリマー、（メタ）アクリレートコポリマー、並びにスチレン（メタ）アクリレートコポリマー（及び／又はポリウレタン）の配合比を２〜４：１：１程度にすれば、爪に塗布して形成した塗膜において、接着性（日常の使用態様では剥がれない程度の接着性）と、例えばスティック等で引っ掛けたりして爪から剥がせる程度の剥離性との両方を発揮できることを確認した。この場合、爪に化粧料を塗布して塗膜を形成した状態で、日常生活（例えば炊事洗濯等の家事一般を行う生活）を送ったところ、１週間〜１０日程度は塗膜の接着性を維持できた。
【００２６】
上記のように、（メタ）アクリレートコポリマーやポリウレタン等に対するエチレンビニルアセテートコポリマーの配合比を２倍以上にすると、例えば（メタ）アクリレートコポリマーの割合をエチレンビニルアセテートコポリマーよりも多くした場合に比べて、化粧料を爪に塗布した後の表面性状が極めて滑らかになる（レベリング性が格段に向上する）ことが分かった。
【００２７】
また、前記配合比に比べてエチレンビニルアセテートコポリマーの配合割合を極端に少なくすると、剥離性がよくなり過ぎて塗膜が不用意に剥がれ易くなり、実用的でないことを確認した。更に、前記配合比に比べてエチレンビニルアセテートコポリマーの配合割合を極端に多くした場合は、接着性がよくなり過ぎて爪から塗膜を物理的に剥がし難くなり
、これも実用的でないことを確認した。エチレンビニルアセテートコポリマー、（メタ）アクリレートコポリマー、並びにスチレン（メタ）アクリレートコポリマー（及び／又はポリウレタン）に関する２〜４：１：１の配合比はあくまで基準である。なお、本願発明に係る化粧料中のエチレンビニルアセテートコポリマー、（メタ）アクリレートコポリマー、並びにスチレン（メタ）アクリレートコポリマー（及び／又はポリウレタン）は、エマルジョンである。
【００２８】
本願発明に係る化粧料には、本願発明の効果を損なわない範囲で、上記成分の他に化粧料として一般的に用いられる成分、例えば可塑剤、界面活性剤、消泡剤、保湿剤、紫外線吸収剤、キレート剤、ｐＨ調整剤、増粘剤、乳化剤、ナトリウムベンゾナイト等の防腐剤、ベントナイト等の粘度調整剤、水溶性高分子、酸化防止剤、顔料、染料、色素あるいはその他の化粧料用粉体等を配合できることは言うまでもない。
【００２９】
例えば保湿剤としては、ステビア、ソディウムカゼイネイト、ブチレングリコール、ザボン抽出液、シトラスグランディスシード、グリセリン、菖蒲根エキス、シソ葉エキス等を含有させてよい。防腐剤としては、エタノール、フェノキシエタノール、安息香酸等を含有させてよい。増粘剤としては、リチウムマグネシウムソディウムシリケート、ヒドロキシプロピルメチルセルロースステアロオキシエーテル等を含有させてよい。ｐＨ調整剤としては、クエン酸、テトラソディウムピロフォスフェート等を含有させてよい。乳化剤としてはグリコールエーテルを含有させてもよい。グリコールエーテルの例としては、プロピレングリコール、プロピレングリコールジメチルエーテル、プロピレングリコールジブチルエーテル等が挙げられる。その他、メチルピロリドン、トリエチルアミン、ジメチコン、マカダミア種子油、スクラワン、メドウフォーム油、ヘーゼルナッツ油、コメ胚芽油、シア脂油、アボカド油、ホホバ種子油、ブドウ種子油、アーモンド油、ツバキ種子油、カニナバラ果実油、月見草油、ポリエチレングリコール−３０水添ヒマシ油、イソステアリルグリセリル、ミリスチン酸ポリグリセリル−１０、ポリ−ε−リシン、リン酸等を含有させてよい。
【００３０】
図１（ａ）〜（ｃ）は、本願発明に係る化粧料１を爪３に塗布して塗膜２を形成する被覆工程の一例である。図１（ａ）〜（ｃ）の例は、顔料、染料及び色素のうち少なくとも一つを化粧料１に含ませ、化粧料１をネイルポリッシュとして用いる場合を示している。まずは、使用者（ユーザー）の指先や爪３上にある不要な油分、水分をアルコール等で除去する。次いで、図１（ａ）に示すように、刷毛又は筆ペン等の塗布具５の先端側に収容容器４内の化粧料１を付着させる。そして、図１（ｂ）に示すように、塗布具５で爪３の表面に化粧料１を塗布する。化粧料１の塗布厚み（塗膜２の厚み）は特に限定されるものではないが、例えば０．５ｍｍ以下にすれば足りる（好ましくは０．０１〜０．３ｍｍ程度）。それから、図１（ｃ）に示すように、爪３に塗布した化粧料１を加熱又は非加熱で乾燥させることによって塗膜２を形成する。この場合、ドライヤー等による熱風で化粧料１を乾燥させてもよいし、自然乾燥にしてもよい。
【００３１】
本願発明に係る化粧料１の使用方法において、図１（ａ）〜（ｃ）に示す被覆工程の前には爪３のサンディング（ヤスリ掛け）を実行しない。このため、爪３を削って痛めたり薄くしたりするおそれがなく爪３を保護できると共に、従来のようなサンディング作業を行う手間を省ける。なお、図１（ｃ）に示す塗膜２の上に、ネイルアートを描いたりネイルシールやネイルストーンを貼り付けたりし、更にその上に、有機溶媒タイプや光硬化性樹脂製のトップコート（仕上げ剤）を塗布して硬化させるようにしてもよい。
【００３２】
図２（ａ）〜（ｃ）は、図１（ａ）〜（ｃ）に示す被覆工程で形成した塗膜２を物理的に剥がす除去工程の一例である。図２（ａ）に示すように、塗膜２のある爪３の根元付近に、スティックやもう一方の手の指先等を当てて引っ掛け、塗膜２の一部を爪３から物理
的に剥がす。次いで、図２（ｂ）に示すように、爪３から外れた塗膜２の一部を指先で摘んで引っ張り、最終的には有機溶剤を用いることなく、塗膜２全体を爪３から物理的に取り外すのである（図２（ｃ）参照）。
【００３３】
従って、本願発明によると、塗布が容易であり且つ日常生活において簡単に剥離することなく接着性を１週間〜１０日程度維持できる塗膜２を提供できる。しかも、所望の際には有機溶剤を用いることなく指先等で塗膜２を簡単に取り外せる。爪３に対して塗膜２を着脱する際に爪３に負担をかけるおそれ（爪３を痛めるおそれ）をほぼなくせる。ネイル業界で通常使われる有機溶剤を使用しないので、有機溶剤に含まれるＶＯＣ揮発物質を使用者（ユーザー）が吸引するおそれもない。
【００３４】
図１（ａ）〜（ｃ）に示す化粧料１から顔料、染料及び色素を除き、化粧料１をベースコート（下地剤）として用いることもできる。この場合の被覆工程の手順は前述の通りである。被覆工程の前に爪３のサンディングを実行しないのはもちろんである。そして、被覆工程の後にはジェルネイル又はネイルポリッシュ（着色用の化粧料）を塗膜２上に塗布して硬化させる。ジェルネイルやネイルポリッシュ上には、ネイルアートを描いたりネイルシールやネイルストーンを貼り付けたりし、更にその上に、光硬化性樹脂製や有機溶媒タイプのトップコート（仕上げ剤）を塗布して硬化させることになる。
【００３５】
本願発明に係る化粧料１をベースコートとして使用すると、爪３上のベースとなった塗膜２の表面が理想的な平滑面となって接触面積を拡大でき、塗膜２とジェルネイルやネイルポリッシュとの間の密着性を向上できる。また、ベースコートとしての塗膜２上には様々な化粧料を塗布できる。例えば塗膜２上に光硬化性樹脂製のジェルネイル及びトップコートを塗布していたとしても、所望の際には有機溶剤を用いることなく指先等で塗膜２ごと一緒に簡単に取り外せるという利点がある。
【００３６】
本願発明に係る化粧料１は、ベースコートとしてだけでなく、着色用の化粧料（カラーポリッシュと言ってもよい）としても使用できるし、トップコートとしても使用できる。
【００３７】
本願発明は、前述の実施形態に限らず、様々な態様に具体化できる。各部の構成は図示の実施形態に限定されるものではなく、本願発明の趣旨を逸脱しない範囲で種々変更が可能である。なお、（メタ）アクリレートコポリマーの文言は、アクリレートコポリマーとメタクリレートコポリマーとの両方を指し示す総称として使用していることを付言しておく。
【符号の説明】
【００３８】
１  化粧料
２  塗膜
３  爪
【図１】
2017105739.tif 000003
【図２】
2017105739.tif 000004